(57)【特許請求の範囲】
【請求項１】
ポリ乳酸から成る樹脂を含む成形材料を成形して成り、ＪＩＳ−Ｓ−４０２５の準用により２３０Ｎ以上の強度を有するボタンであって、前記成形材料が、ステレオコンプレックス型ポリ乳酸から成る樹脂と、成形材料全体に対して３〜３０重量％の、Ｌ型乳酸またはＤ型乳酸の含有量が９０％以上のポリ乳酸から成るホモ型ポリ乳酸樹脂とを含むことを特徴とする、衣料用のボタン、袋物用ボタン、医療ユニフォーム用ボタン又は包装用ボタンであるボタン。
【請求項２】
前記成形材料が、酸化チタン白、酸化鉄赤、酸化鉄黄、酸化鉄茶、ウルトラマリン青、フタロシアニン青、カーボン黒、タートラジンイエロー、酸化亜鉛、雲母、酸化アルミニウム、シリカ、硝子、塩基性炭酸鉛、パールエッセンス、オキシ塩化ビスマス、竹粉末、ココナッツ粉末から成る群から選択される添加物を含むことを特徴とする請求項１に記載のボタン。
【請求項３】
透明〜半透明のものであること又は光沢性を有することを特徴とする、請求項１又は２に記載のボタン。
【請求項４】
ステレオコンプレックス型ポリ乳酸から成る樹脂と、成形材料全体に対して３〜３０重量％の、Ｌ型乳酸またはＤ型乳酸の含有量が９０％以上のポリ乳酸から成るホモ型ポリ乳酸樹脂とを含む成形材料を、射出成形、押出成形および圧縮成形からなる群から選択される成形方法により、１０〜１５０℃の金型温度で成形することから成る、１６０℃以上の熱変形温度を有する、衣料用のボタン、袋物用ボタン、医療ユニフォーム用ボタン又は包装用ボタンであるボタンの製造方法。
【請求項５】
前記成形材料を前記成形方法により成形した後、８０〜１３０℃で１５分〜８時間焼成処理を行うことから成る、請求項４に記載のボタンの製造方法。
【発明の詳細な説明】
【技術分野】
【０００１】
本発明は、限りある石油資源を使用しないものであって、バイオマス原料から成り、生分解され得、かつ耐熱性に優れたボタンに関するものである。本発明は、衣服等に装飾用ないし付属品として取り付けられるボタン、鞄や袋物等に取り付けられる包装用ボタンを含むボタンに関するものである。
【背景技術】
【０００２】
現在製品化されているボタンには、貝、木材、竹、骨、角等の天然素材から成るもの、ナイロン、ＡＢＳ、ポリカーボネート等の石油由来のプラスチックから成るもの、尿素等の熱硬化性樹脂や生分解性樹脂から成るものがある。しかし、石油由来のものについては、炭酸ガスを排出し、有限資源の枯渇を招く問題があり、天然素材のものについても、例えば貝ボタン等製造後の多量の残さ等、廃棄物処理、クリーニング時の割れの問題がある。
【特許文献１】特開第２００２−３６３４３２号
【０００３】
ところで、地球の温暖化・環境問題に対する対応が各産業分野で緊急に迫られている今日、バイオマスを原料とする樹脂や繊維等が開発および製品化されており（特許文献１等）、例えば、ステレオコンプレックス型ポリ乳酸から成る樹脂が、耐熱性、耐加水分解性に優れ、ある程度の強度も有するものとして、注目を集めている。しかし、このようなステレオコンプレックス型ポリ乳酸から成る樹脂を用いても、ことボタンに関しては、これまで満足のいく製品を得ることは出来なかった。
【０００４】
また、従来のボタンの成形方法によれば、例え、２１０℃の融点を有するポリ乳酸樹脂であっても、実際上は、樹脂が金型内で溶けてしまって成形出来なかったり、成形した製品が金型内壁に密着してしまい取り出せなかったり、また、何とか金型から取り出せたとしても形状が整っていなかったり、耐熱性や強度が劣ったりと、問題が多く、また、透明〜半透明性および／または光沢性を備えた意匠性に優れたボタンは決して得ることができなかった。
【発明の開示】
【発明が解決しようとする課題】
【０００５】
そこで、本発明は、バイオマス原料を用いた生分解および再生使用可能なボタンであって耐熱性に優れたもの、特に、耐熱性のみならず、高強度をも有するもの、また、さらには、透明〜半透明性および／または光沢性をも有する高品質のボタンを提供することを課題とする。
【課題を解決するための手段】
【０００６】
即ち、本発明のボタンは、バイオマス原料から成り、１６０℃以上の熱変形温度を有することを特徴とする。
ここで、本明細書中、「熱変形温度」とは、水平な台の上に載せたボタンに上方からアイロン（１４００ｇ）を３０秒間押し当てた場合に、ボタンが一部なりとも変形する当該アイロンの温度を意味する。
【０００７】
本発明のボタンは、あらゆるバイオマス原料から成ってよく、バイオマス原料としては、セルロース、デンプン、キチン等の多糖類を含むものが好ましい。かかる多糖類を含むものとしては、木、草、稲藁等の草本や、穀類、イモ類、サトウキビ、ビート等を例示することができ、前記バイオマス原料として、このようなバイオマス原料から得られる例えば、エステル化デンプン、酢酸セルロース、ポリ乳酸、ポリブチレンサクシネート、ポリ（ブチレンサクシネート／アジペート）、ポリ（ブチレンサクシネート／カーボネート）、ポリ（エチレンテレフタレート／サクシネート）、ポリ（ブチレンアジペート／テレフタレート）、ポリエチレンサクシネート等を例示でき、特にこの中で、ポリ乳酸が好ましく、ステレオコンプレックス型ポリ乳酸や、Ｌ型乳酸およびＤ型乳酸のいずれかを主として含むポリ乳酸が、より好ましい。なお、本明細書中、「バイオマス原料から成る」とは、ボタンがバイオマス原料を３０重量％以上含んでいることを意味する。本発明のバイオマス原料から成るボタンは、ボタンの全重量に対してバイオマス原料が好ましくは５０重量％以上、より好ましくは６０重量％以上、いっそう好ましくは７０重量％以上含まれて成る。
本発明のボタンがステレオコンプレックス型ポリ乳酸から成る場合、ステレオコンプレックス型ポリ乳酸から成る樹脂を含む成形材料を成形することにより好適に作成できる。
【０００８】
前記ステレオコンプレックス型ポリ乳酸から成る樹脂は、ポリ−Ｌ−乳酸ユニットとポリ−Ｄ−乳酸ユニットが１対となった結晶を主成分として含むものであり、例えば、ポリ−Ｌ−乳酸とポリ−Ｄ−乳酸を混合後、キャスト成形ないしは溶融成形を行うことで作成され、ステレオコンプレックスを形成していないポリ乳酸と比較して耐熱性に優れ、硬度が高い特徴を持つ。本発明では、あらゆるステレオコンプレックス型ポリ乳酸を使用できるが、（ｉ）Ｌ−乳酸単位を、好ましくは９０〜１００モル％、より好ましくは９５〜１００モル％、さらに好ましくは９７〜１００モル％含有し、かつ、Ｄ−乳酸単位および／または乳酸以外の共重合単位を、好ましくは０〜１０モル％、より好ましくは０〜５モル％、さらに好ましくは０〜３モル％含有するポリ−Ｌ−乳酸と、(ｉｉ) Ｄ−乳酸単位を、好ましくは９０〜１００モル％、より好ましくは９５〜１００モル％、さらに好ましくは９７〜１００モル％含有し、かつ、Ｌ−乳酸単位および／または乳酸以外の共重合単位を、好ましくは０〜１０モル％、より好ましくは０〜５モル％、さらに好ましくは０〜３モル％含有するポリ−Ｄ−乳酸と、から成るステレオコンプレックス型ポリ乳酸を好適に使用できる。かかるステレオコンプレックス型ポリ乳酸から成る樹脂としては、前記（ｉ）のポリ−Ｌ−乳酸と前記（ｉｉ）のポリ−Ｄ−乳酸を、重量比（ポリ−Ｌ−乳酸／ポリ−Ｄ−乳酸）３０／７０〜７０／３０の範囲で使用したものが好ましく、４０／６０〜６０／４０の範囲で使用したものがより好ましく、重量比４５／５５〜５５／４５の範囲で使用したものがいっそう好ましく、また、ステレオコンプレックス結晶化度が９０〜１００％のものが好ましく、９５〜１００％のものが好ましく、９８〜１００％のものがいっそう好ましく、融点が１５０〜２４０℃ものが好ましく、１７０〜２４０℃のものがより好ましく、１９０〜２４０℃のものがいっそう好ましく、また、重量平均分子量が７万〜２０万のものが好ましく、８万〜２０万のものがより好ましく、１０万〜１７万のものがいっそう好ましい。例えば、かかるステレオコンプレックス型ポリ乳酸としては、特開２００７−１９１５５１号に開示されるような耐加水分解性や耐溶剤性等を備えたものや、特開２００６−２６５４８６号に開示されるような高結晶性で高融点のものを好適に使用できる。
【０００９】
なお、前記（ｉ）のポリ−Ｌ−乳酸および前記（ｉｉ）のポリ−Ｄ−乳酸としては、いずれも結晶性を有するものを使用することが好ましく、いずれについても、融点が好ましくは１５０〜１７５℃のもの、より好ましくは１６０〜１７５℃のもの、いっそう好ましくは１６５〜１７５℃のものを使用でき、また、いずれも、重量平均分子量が好ましくは５万〜３５万、より好ましくは８万〜３０万、いっそう好ましくは１０万〜２５万のものを使用できる。また、前記共重合成分は、例えば、グリコール酸、カプロラクトン、ブチロラクトン、プロピオラクトンなどのヒドロキシカルボン酸類、エチレングリコール、１，３−プロパンジオール、１，２−プロパンジオール、１，４−プロパンジオール、１，５−プロパンジオール、ヘキサンジオール、オクタンジオール、デカンジオール、ドデカンジオール、炭素数が２〜３０の脂肪族ジオール類、コハク酸、マレイン酸、アジピン酸、炭素数２〜３０の脂肪族ジカルボン酸、テレフタル酸、イソフタル酸、ヒドロキシ安息香酸、ヒドロキノンなど芳香族ジオール、芳香族ジカルボン酸などから選ばれる１種以上のモノマー由来の単位であってよい。
【００１０】
ステレオコンプレックス結晶化度が９０％以上のステレオコンプレックス型ポリ乳酸は、ポリ−Ｌ−乳酸とポリ−Ｄ−乳酸を十分混合することにより作成できる。混合状態が不十分では、ステレオコンプレックス結晶化度を９０％以上にすることができない。このようなポリ乳酸の製造方法としては、溶媒にポリ−Ｌ−乳酸とポリ−Ｄ−乳酸を溶解させてよく混合した後に溶媒を除去する方法あるいは溶媒中から析出させる方法、ポリ−Ｌ−乳酸とポリ−Ｄ−乳酸を溶融してよく混練する方法がある。溶融混練する場合には、よく混ぜ合わせるために、混練時に大きなシェアを加える方法、リン酸エステル金属塩を添加する方法、ケイ酸カルシウムのような三斜晶系化合物を添加する方法を用いることができる。
【００１１】
なお、前記ステレオコンプレックス型ポリ乳酸の作成においては、ポリ−Ｌ−乳酸およびポリ−Ｄ−乳酸は、重合時に使用された重合触媒を溶媒で洗浄除去しておくか、適宜、リン系化合物、イミノ基を有する化合物等の触媒失活剤を用いて触媒を不活性化しておくことが好ましく、また、カオリナイト、モンモリロナイト、合成雲母、硫化カルシウム、窒化ホウ素、硫酸バリウム、酸化アルミニウム、酸化ネオジウムおよびフェニルホスホネートの金属塩等の無機系核剤や、安息香酸ナトリウム、安息香酸カリウム、安息香酸リチウム、安息香酸カルシウム、安息香酸マグネシウム、安息香酸バリウム、テレフタル酸リチウム、テレフタル酸ナトリウム、テレフタル酸カリウム、蓚酸カルシウム、ラウリン酸ナトリウム、ラウリン酸カリウム、ミリスチン酸ナトリウム、ミリスチン酸カリウム、ミリスチン酸カルシウム、オクタコサン酸ナトリウム、オクタコサン酸カルシウム、ステアリン酸ナトリウム、ステアリン酸カリウム、ステアリン酸リチウム、ステアリン酸カルシウム、ステアリン酸マグネシウム、ステアリン酸バリウム、モンタン酸ナトリウム、モンタン酸カルシウム、トルイル酸ナトリウム、サリチル酸ナトリウム、サリチル酸カリウム、サリチル酸亜鉛、アルミニウムジべンゾエート、カリウムジべンゾエート、リチウムジべンゾエート、ナトリウム−β−ナフタレート、ナトリウムシクロヘキサンカルボキシレート等の有機カルボン酸金属塩、ｐ−トルエンスルホン酸ナトリウム、スルホイソフタル酸案トリウム等の有機スルホン酸塩、ステアリン酸アミド、エチレンビスラウリン酸アミド、パルミチン酸アミド、ヒドロキシステアリン酸アミド、エルカ酸アミド、トリメシン酸トリス（ｔ−ブチルアミド）等のカルボン酸アミド、べンジリデンソルビトールおよびその誘導体、ナトリウム−２，２−メチレンビス（４，６−ジ−ｔ−ブチルフェニル）ホスホネート等のリン化合物金属塩および２，２−メチルビス（４，６−ジ−ｔ−ブチルフェニル）ナトリウム等の有機系核剤等の結晶核剤や、シリカ、雲母、炭酸カルシウム、ガラス繊維、ガラスビーズ、硫酸バリウム、水酸化マグネシウム、ワラスナイト、ケイ酸カルシウム繊維、炭素繊維、マグネシウムオキシサルフェート繊維、チタン酸カリウム繊維、酸化チタン、亜硫酸カルシウム、ホワイトカーボン、クレイ、モンモリロナイト、硫酸カリウム等のフィラーを適宜使用してよい。
【００１２】
本発明のボタンは、前記ステレオコンプレックス型ポリ乳酸から成る結晶性材料を含む成形材料を、射出成形、押出成形および圧縮成形から成る群から選択される成形方法により成形でき、特に、前記成形材料を、好ましくは１０〜１５０℃、より好ましくは１０〜７０℃、いっそう好ましくは２０〜４０℃の金型温度で成形することにより、特に射出成形を用いる場合には、好ましくは１８０〜２５０℃、より好ましくは１９０〜２４０℃、いっそう好ましくは２００〜２３０℃の射出成形温度で、好ましくは１５〜７０秒／サイクル、より好ましくは２０〜６０秒／サイクル、いっそう好ましくは２０〜３０秒／サイクルの時間条件下で射出成形することにより、金型内で成形材料が熔解してしまう等の問題を伴うことなく、確実に、熱変形温度が１６０℃以上で、ＪＩＳ−Ｓ−４０２５の準用による強度が１５０Ｎ以上のボタンを得ることができる。また、前記成形方法により成形後、必要に応じて乾燥条件下に好ましくは８０〜１３０℃、より好ましくは９０〜１２０℃、いっそう好ましくは１００〜１１０℃で、好ましくは１５分〜８時間、より好ましくは３０分〜２時間、いっそう好ましくは３０分〜１時間半、焼成処理を行うことで、ボタンの強度がいっそう向上するだけでなく、透明〜半透明のボタンや光沢性のあるボタンを得ることができる。なお、本発明のボタンは、ＪＩＳ−Ｓ−４０２５の準用による強度が少なくとも１５０Ｎであれば、クリーニング時の衝撃やアイロンによる押圧に耐え得、実用的に問題ないが、より高い耐久性を保証するためには、ＪＩＳ−Ｓ−４０２５の準用により、２３０Ｎ以上の強度を有することが好ましく、前記強度が２３０Ｎ以上１０００以下の本発明のボタンは、優れた耐久性を備え、当該強度が２３０Ｎ以上５００Ｎ以下の本発明のボタンは、実用上十分な耐久性を備える。
【００１３】
前記本発明の方法によれば、例えば、前記成形材料全体に対して前記ステレオコンプレックス型ポリ乳酸を７０〜１００重量％の割合で使用して、優れた耐熱性と強度を有するボタンを得ることができるが、前記成形材料中に、Ｌ型乳酸またはＤ型乳酸の含有量が９０％以上のポリ乳酸（以下、「ホモ型ポリ乳酸」と称する。）から成る樹脂を含めても、耐熱性および高硬度を備え、かつ、透明〜半透明性および／または光沢性を有する本発明のボタンを得ることができる。かかるホモ型ポリ乳酸としては、主としてＬ−乳酸ないしＤ−乳酸から成るポリ乳酸樹脂として市販されているあらゆるものを使用できるが、Ｌ−乳酸またはＤ−乳酸の含有量が、好ましくは９０〜１００％、より好ましくは９５〜１００％、いっそう好ましくは９７〜１００％のもの、結晶融点が、好ましくは１４０〜１８０℃、より好ましくは１５０〜１８０℃、いっそう好ましくは１６０〜１８０℃のもの、重量平均分子量が、好ましくは８万〜３０万、より好ましくは８万〜２５万、いっそう好ましくは８万〜２０万のものを好適に使用できる。
【００１４】
なお、かかるホモ型ポリ乳酸は、公知の重合方法を用いて、ラクチドの開環重合、乳酸の脱水縮合、およびこれらと固相重合を組み合わせた方法等により、適宜、２価または４価のスズ化合物、金属すず、亜鉛化合物、アルミニウム化合物等の触媒等を用いて作成できる。
【００１５】
一般に、ホモ型ポリ乳酸はステレオコンプレックス型ポリ乳酸に比して剛性が劣るが、前記本発明の方法によれば、驚くべきことに前記ホモ型ポリ乳酸を含有させることで、得られるボタンに撓性が得られ、ステレオコンプレックス型ポリ乳酸との相乗効果により、むしろボタンの強度が向上し、かかるボタンは、貝ボタンやポリエステルボタンのように割れることがない。かかるホモ型ポリ乳酸は、前記成形材料全体に対して３０重量％以下、好ましくは３〜３０重量％の割合で使用してよく、特に、前記成形材料全体に対して前記ホモ型ポリ乳酸を５〜２０重量％の割合で使用して、高強度のボタンを得ることができる。ホモ型ポリ乳酸は比較的安価であるので、コスト削減に資するメリットもある。
【００１６】
なお、本発明の方法は、ボタンの成形に限らず、装飾品や包装品等の部材、例えばベルトやリュックサック等のバックルや、携帯ストラップやアクセサリの止具等をバイオマス原料から成る成形材料から作成する場合にも使用でき、金型内での成形材料の溶解等の問題を伴わずに、耐熱性や高強度を有するもの、また、透明〜半透明および／または光沢性のものを得ることができる。
【００１７】
なお、前記成形材料に、さらに、酸化チタン白、酸化鉄赤、酸化鉄黄、酸化鉄茶、ウルトラマリン青、フタロシアニン青、カーボン黒等の分散染料や、雲母、酸化アルミニウム、シリカ、硝子、塩基性炭酸鉛、パールエッセンス、オキシ塩化ビスマス、竹粉末等の添加物を含め、これを成形することで、得られるボタンの色彩や光沢度等の品質を調節できる。例えば、雲母は、前記成形材料全体に対して、好ましくは０．０３〜２重量％の割合で、より好ましくは０．０５〜１．５重量％の割合で、いっそう好ましくは０．１〜１．０重量％の割合で使用でき、酸化チタンは、前記成形材料全体に対して、好ましくは０．０３〜２．０重量％の割合で、より好ましくは０．０５〜１．５重量％の割合で、いっそう好ましくは０．１〜１．０重量％の割合で使用でき、本発明の方法によれば、かかる少量の雲母や酸化チタンを使用して、透明〜半透明性および／または光沢性の、例えばパール調、象牙調、絹調、貝調等のボタンを得ることができる。特に、分散染料は、成形材料を成形後、塗布、噴霧、後染め染色処理等により、成形後のボタンに適用してもよい。
【発明の効果】
【００１８】
本発明のボタンは、バイオマス原料から成り、環境へ悪影響を及ぼさず、従来の生分解性樹脂を使用したボタンと比較して、耐熱性に優れ、高温下に溶融、変形せず、衣料用のボタン、ナップザック等の袋物用ボタン、医療ユニフォーム等の医療器具用ボタン、包装用等に適する。本発明の方法によれば、バイオマス原料から、耐熱性に優れ、強度が高く、強い衝撃にも十分に耐えることができ、透明〜半透明性又は光沢性を示し、かつ染色性に富み、所望に応じて鮮明・不鮮明に染色できる高品質のボタンを得ることができ、所望により、生分解性を付与することも可能である。本発明の方法によれば、成形材料の一部にホモ型ポリ乳酸を使用しても、耐熱性および高強度を備えた透明〜半透明性又は光沢性の高品質のボタンを作成できる。
【実施例】
【００１９】
[製造例１〜３]
下記製造例１〜３により、成形材料としてのステレオコンプレックス型ポリ乳酸を作製した。
[製造例１：Ｌ型乳酸ポリマーの製造]
光学純度９９．５％のＬ−ラクチド１００重量部を重合容器に加え、系内を窒素置換した後、ステアリルアルコール０．２重量部、触媒としてオクチル酸スズ０．０５重量部を加え、１９０℃で２時間反応させて、重量平均分子量１８万のポリマーを得た。このポリマーから余剰のラクチドを除去し、ジエチルホスホノ酢酸エチル０．０５５重量部を加えてよく混合した。得られたポリマーの重量平均分子量は１６．５万であった。
オクチル酸スズやステアリルアルコールの配合量を変更して、同様の方法で、重量平均分子量１５万〜２０万の同種の乳酸ポリマーを得た。
【００２０】
[製造例２：Ｄ型乳酸ポリマーの製造]
光学純度９９．２％のＤ−ラクチド１００重量部を重合容器に加え、系内を窒素置換した後、ステアリルアルコール０．２重量部、触媒としてオクチル三スズ０．０５重量部を加え、１９０℃で３時間反応させて、重量平均分子量１８万のポリマーを得た。このポリマーから余剰のラクチドを除去し、ジエチルホスホノ酢酸エチル０．０５５重量部を加えてよく混合した。得られたポリマーの重量平均分子量は１６．５万であった。
オクチル酸スズ、ステアリルアルコールの配合量を変更して、同様の方法で、重量平均分子量１５万〜２０万の同種の乳酸ポリマーを得た。
【００２１】
[製造例３：ステレオコンプレックス型ポリ乳酸の製造]
製造例１で得たＬ型乳酸ポリマーを５０重量部と、製造例２で得たＤ型乳酸ポリマーを５０重量部、Ｖ型ブレンダー（Ｖ−１００型、株式会社徳寿工作所）で混合後（室温で回転数２５ｒｐｍで３０分間）、１１０℃で５時間減圧乾燥した。この混合ポリマー１００重量部当たり０．１重量部のリン酸２，２−メチレンビス（４，６−ジ−ｔｅｒｔ−ブチルフェノール）ナトリウム塩を加えて２２５℃で混合後、冷却固化してポリマーを得た。このポリマーの重量平均分子量は１２万であった。
【００２２】
混合ポリマーの混合時の温度条件を、２２５〜２６５℃の範囲で変更して、また、例えば、リン酸２，２−メチレンビス（４，６−ジ−ｔｅｒｔ−ブチルフェノール）ナトリウム塩等の添加物の配合量を変更して、同様の方法で、重量平均分子量８万〜２０万の同種のステレオコンプレックス型ポリ乳酸を得た。
なお、ポリマーの重量平均分子量は、ＧＰＣ（カラム温度４０℃、クロロホルム）によりポリスチレン標準サンプルとの比較で求めた。
【００２３】
[実施例]
以下の実施例により、本発明のボタンを作成した。各実施例の成形材料の組成は、実施例の記載の最後の表１に示す。
[参考例１]
製造例３で得たステレオコンプレックス型ポリ乳酸樹脂のうち、重量平均分子量が８万〜１７万で、ステレオコンプレックス型結晶化度が９０〜１００％のものを使用して、本発明のボタンを作成した。なお、ステレオコンプレックス型ポリ乳酸の結晶化度は、次の方法で測定した。
【００２４】
[ステレオコンプレックス結晶化度の測定法]
ＴＡインスツルメンツ製ＴＡ−２９２０示差走査熱量測定計を用いて、試料１００ｍｇを窒素雰囲気下、昇温速度１０℃／分で室温から２６０℃まで昇温した。第一スキャンで１６０℃近辺に融解ピークがあるものをホモ結晶、１９０℃以上に融解ピークがあるものをステレオ結晶として、次式によりステレオ結晶化度Ｓ（％）を算出した。
Ｓ（％）＝[（ΔＨＭｓ／ΔＨｍｓ０）／（ΔＨｍｈ／ΔＨｍｈ０＋ΔＨｍｓ／ΔＨｍｓ０）]
（ただし、ΔＨｍｓ０＝２０３．４Ｊ／ｇ、ΔＨｍｈ０＝１４２Ｊ／ｇ、ΔＨｍｓ；ステレオコンプレックス結晶の融解エンタルピー、ΔＨｍｈ；ホモ結晶の融解エンタルピー）
【００２５】
[ボタンの製造]
ステレオコンプレックス型ポリ乳酸（ペレット状）とブレンドオイル（ブリアン−Ｍ−５１、アリスケミカル（株）；樹脂ペレット重量に対して０．１重量％）をタンブラーに投入し、１０分〜１５分混合した。得られた混合原料を射出成形機[ＴＳ４０Ｐ５ＡＳＥ―ＥＯ４５７１４８−日精樹脂工業（株）]のホッパーに投入し、ホッパー温度２０５℃、ヒーター温度２２０℃、ノズル温度２２０℃の射出成形条件下、金型温度３０〜５０℃で、１サイクル当たり２０〜５０秒の条件下で射出成形して成形体を得、この成形体を１００〜１１０℃で乾燥機[ＰＯ−１２０、（株）松井製作所]で３０分〜１時間焼成処理して、参考例１のボタンを得た。
【００２６】
[参考例２]
参考例１で用いたものと同じステレオコンプレックス型ポリ乳酸樹脂と、雲母（粒径；１〜６０μｍ）[Ｉｒｉｏｄｉｎ１１１、メルク（株）]を用い、タンブラーに雲母を、ステレオコンプレックス型ポリ乳酸およびブレンドオイルと共に投入した以外は、参考例１と同じ方法で、参考例２のボタンを作成した。
【００２７】
[参考例３]
参考例１で用いたものと同じステレオコンプレックス型ポリ乳酸と参考例２で使用したものと同じ雲母と酸化チタン[ＢＲ−ＤＡＺ−０７Ｚ６４０、大日精化工業（株）]とを用い、タンブラーに雲母と酸化チタンを、ステレオコンプレックス型ポリ乳酸およびブレンドオイルと共に投入した以外は、参考例１と同じ方法で、参考例３のボタンを作成した。
【００２８】
[参考例４]
参考例１のステレオコンプレックス型ポリ乳酸と参考例３で使用したものと同じ酸化チタンを用い、タンブラーに酸化チタンを、ステレオコンプレックス型ポリ乳酸およびブレンドオイルと共に投入した以外は、参考例１と同じ方法で参考例４のボタンを作成した。
[参考例５]
焼成処理を行わないこと以外は参考例２と同じ方法で、参考例５のボタンを作成した。
[参考例６]
焼成処理を行わないこと以外は参考例３と同じ方法で、参考例６のボタンを作成した。
【００２９】
[実施例７〜１０]
参考例１で使用したものと同じステレオコンプレックス型ポリ乳酸樹脂と、ホモ型ポリ乳酸樹脂（重量平均分子量８万〜１２万で結晶融点１５０〜１８０℃のもの）を使用して、タンブラーにホモ型ポリ乳酸樹脂をステレオコンプレックス型ポリ乳酸およびブレンドオイルと共に投入した以外は、参考例１と同じ方法で、実施例７〜１０のボタンを作成した。
なお、参考例１〜６、実施例７〜１０のいずれのボタンも、金型から難なく取り出すことができ、形状の整った製品として得ることができた。
【００３０】
【表１】
0005213430.tif 000002
【００３１】
[比較例]
参考例１で使用したものと同じステレオコンプレックス型ポリ乳酸樹脂を成形材料全体に対し１００重量％使用して、従来法により、ボタンの作成を試みた。
ステレオコンプレックス型ポリ乳酸（ペレット状）およびブレンドオイル（ブリアン−Ｍ−５１、アリスケミカル（株）；樹脂ペレット重量に対して０．１重量％）をタンブラーに投入し、１０分〜１５分混合後、得られた混合原料を射出成形機[ＴＳ４０Ｐ５ＡＳＥ−ＥＯ４５７１４８、日精樹脂工業（株）]のホッパー（２１５℃）に投入し、ヒーター温度２２０℃、ノズル温度２２０℃および金型温度１６０℃で、１サイクル当たり２０〜５０秒の条件下で射出成形して、ボタンの作成を試みたが、ステレオコンプレックス型ポリ乳酸樹脂が一部、金型内で溶けてしまい、形状の整った製品として金型から取り出すことができなかった。
【００３２】
[外観評価]
参考例１〜５、実施例７〜９のボタンの外観を、透明性と光沢性に関して評価した。透明度の評価は下記の基準に従った。結果を表２に示す。
[透明度の評価基準] 
色付の模様が付された紙面の上にボタンを載せて、ボタンを通して模様が透けて見えるかどうかを目視で確認した。
１．模様が透けて見え、ボタンは透明である。
２．模様の色彩が確認できるが、濁りがあり、ボタンは半透明である。
３．色彩がかろうじて認められる程度で濁りが強いが、透け感もあり、ボタンは半透明である。
４．色彩すら認められず、透け感は全くなく、ボタンは不透明である。
【００３３】
【表２】
0005213430.tif 000003
【００３４】
[試験例]
[１６０℃／３０秒アイロン圧着試験]
水平な台の上に載せた参考例及び実施例のボタンに、上から１６０℃のアイロン（１４００ｇ）を３０秒間押し当てて、ボタンの状態を目視で確認することにより、ボタンの変形および変色の有無を評価した。結果を表３に示す。
【００３５】
【表３】
0005213430.tif 000004
【００３６】
[強度試験]
参考例及び実施例のボタンとポリエステル樹脂から成る市販のボタン（従来例）の、ボタン穴の間の部分における強度を、１ｃｍ／分の引張速度を、ＪＩＳ−Ｓ−４０２５を準用して測定した。いずれのボタンも直径が１０ｍｍで、厚さが３ｍｍのものであり、中央に２個の穴を有する。
ボタンの穴に針金を通して引掛け、当該針金の両端を揃えて固定手段に固定した状態で、ボタンを当該固定手段から遠ざかる方向に１ｃｍ／分で引張って、ボタンが破壊した時の引き強度を記録した。結果を下記の基準に従い表４に示す。
【００３７】
[強度の評価基準]
◎  ３００N以上５００Ｎ以下
○  １５０N以上３００Ｎ未満
△  １００N以上１５０Ｎ未満
×  １００N未満
【００３８】
【表４】
0005213430.tif 000005
【００３９】
[染色性試験]
参考例１、４、５、実施例７〜９のボタンを、染料（Ｐ−１イエロー、Ｐ−３レッド、Ｐ−６ネイビーブルー、Ｐ−９ブラック、アイリス製）を、各々ボタン重量に対して０．５〜１０重量％の割合で用いて染色した。染色されたボタンはいずれも、染色堅ろう度試験（ＪＩＳ−Ｌ−０８６０およびＪＩＳ−Ｌ−０８６１）により、優れた評価（評価値５）を得た。